(57)【要約】【課題】環境衛生上好ましくないホルムアルデヒド類れを用いて製造するレゾール型フェノール樹脂を使用することなく、平版印刷適性、例えば顔料分散性、乳化適性、ミスチング性、乾燥性等において良好な印刷適性を有するインキ用樹脂組成物を提供する。【解決手段】下記一般式（１）で示される炭化水素樹脂（ａ）を不飽和カルボン酸またはその無水物および長鎖脂肪族アルコールにより変性したエステル変性炭化水素樹脂（Ａ）を全樹脂に対して１０〜７０重量％、および樹脂酸（ｂ）を不飽和カルボン酸またはその無水物および長鎖脂肪族アルコールにより変性したエステル変性樹脂酸（Ｂ）を全樹脂に対して３０〜９０重量％を含むことを特徴とする印刷インキバインダー用樹脂組成物る。一般式（１）【化１】2004115557.tif 000013（式中、Ｈは水素原子、Ｒは炭素数１〜３のアルキル基を表し、ｍおよびｎは０〜６の整数で、ｍ＋ｎ＝６である。）【選択図】　なし【特許請求の範囲】
【請求項１】
下記一般式（１）で示される炭化水素樹脂（ａ）を不飽和カルボン酸またはその無水物および長鎖脂肪族アルコールにより変性したエステル変性炭化水素樹脂（Ａ）を全樹脂に対して１０〜７０重量％、および樹脂酸（ｂ）を不飽和カルボン酸またはその無水物および長鎖脂肪族アルコールにより変性したエステル変性樹脂酸（Ｂ）を全樹脂に対して３０〜９０重量％を含むことを特徴とする印刷インキバインダー用樹脂組成物。
一般式（１）
【化１】
2004115557.tif 000012
（式中、Ｈは水素原子、Ｒは炭素数１〜３のアルキル基を表し、ｍおよびｎは０〜６の整数で、ｍ＋ｎ＝６である。）
【請求項２】
樹脂酸（ｂ）が、２量化付加樹脂酸を３０重量％以上含有する樹脂酸である請求項１記載の樹脂組成物。
【請求項３】
長鎖脂肪族アルコールが、炭素数６〜２０の脂肪族アルコールである請求項１または２記載の樹脂組成物。
【請求項４】
炭素数６〜２０の脂肪族アルコールが、分岐アルキル基の総炭素数が４以上である請求項３記載の樹脂組成物。
【請求項５】
エステル変性炭化水素樹脂（Ａ）およびまたはエステル変性樹脂酸（Ｂ）が、さらに炭素数６以上のカルボン酸基含有化合物を反応させてなる請求項１ないし４いずれか記載の樹脂組成物。
【請求項６】
請求項１ないし５いずれか記載の樹脂組成物と、植物油とを含有することを特徴とする印刷インキ。
【請求項７】
さらにナフテン系炭化水素溶剤およびまたはパラフィン系炭化水素溶剤を含有することを特徴とする請求項６記載の印刷インキ。
【請求項８】
１１０℃１時間での加熱揮発分が１％以下である請求項７記載の印刷インキ。
【請求項９】
基材上に請求項７ないし８いずれか記載の印刷インキを印刷してなる印刷物。
【発明の詳細な説明】
【０００１】
【発明の属する技術分野】
本発明は、新規にして有用なる印刷インキバインダー用樹脂組成物に関する。
さらに詳しくは、顔料分散性、印刷適性に優れた新聞印刷、枚葉印刷、ウェブ印刷、水無し印刷等のオフセット平版印刷に好適に用いられる印刷インキを提供し得る印刷インキバインダー用樹脂組成物、該樹脂組成物を用いた印刷インキならびに印刷物に関する。
【０００２】
【従来の技術】
従来、平版インキ用樹脂には、ロジン変性フェノール樹脂が広く一般に使用されることが記載されている（例えば、非特許文献１参照）。しかしながら、一般的にこのロジン変性フェノール樹脂は、フェノール類とホルムアルデヒド類を塩基性触媒下にて反応させて得たレゾール型フェノール樹脂と、ロジン類および各種多価アルコール類とを反応させて得られる。したがって、その製造工程上、未反応の、あるいは反応中にガスとして排出されるホルムアルデヒド類を処理する必要があり、また作業時の環境も必ずしも好ましいものではなく、昨今の環境衛生保全等の観点からホルムアルデヒド類を使用しない平版インキが望まれている。
【０００３】
一般に平版インキは、インキ用樹脂の他、石油系溶剤、植物油を主成分として形成されている。石油系溶剤においても地球環境保全、労働環境保全の観点から、脱芳香族化が行われている。さらに昨今では、より一層環境保全を配慮した、揮発性の石油系溶剤を一切含有しないＶＯＣ（揮発性有機化合物）フリータイプのインキへのニーズが高まっている。ＶＯＣとは、常温で揮発しやすい化合物のことであり、揮発性の石油系溶剤の他、上記ホルムアルデヒド類も含有される。米国環境保護庁はＶＯＣ測定方法として、１１０℃１時間の加熱による加熱残分測定を提示しており、実使用に即した測定方法として用いられている。
【０００４】
ホルムアルデヒド類を使用しない平版インキ用樹脂としては、ロジン変性アルキッド樹脂が公知であるが、非芳香族系溶剤に対しての溶解性に劣るため、それを用いて製造した平版インキは流動性や転移性において劣る等の問題点があった。ロジン変性アルキッド樹脂の溶解性を上げるべく、さらに植物油およびまたはその脂肪酸で変性したアルキッド樹脂では融点が著しく低下し、それを用いて得られた平版インキは乾燥性、ブロッキング性、ミスチング性等において劣るという問題点を有していた。また、ロジン変性アルキッド樹脂は、一般的に乳化性状においても劣り、湿し水との乳化でインキがフローダウンする等の問題点も有していた。
【０００５】
特許文献１においては、α，β−不飽和カルボン酸を反応させた酸変性ロジンを長鎖脂肪族アルコールでエステル化させて得られる樹脂が開示されており、樹脂融点を低下させることなく、非芳香族系溶剤への溶解性、インキ流動性等を向上させられるものの、乳化性状においては未だ不十分であるという問題点を有していた。
【０００６】
特許文献２には非芳香族系溶剤への溶解性を向上させるべく、ロジン変性アルキッド樹脂に炭化水素樹脂を併用した印刷インキ用ワニスが開示されているが、汎用の炭化水素樹脂の量平均分子量は数百〜数千と小さいため、高速印刷時におけるミスチング性に劣るという問題点を有していた。
【０００７】
さらに、ホルムアルデヒド類を使用しない平版インキ用樹脂として、特許文献３においては、シクロペンタジエン系炭化水素樹脂にα，β−不飽和カルボン酸を付加し、長鎖脂肪族アルコールでエステル化させて得られる樹脂が開示されており、非芳香族系溶剤に対する溶解性および乳化特性は優れているものの、インキ中に使用される植物油への溶解性が不十分であるという問題点を有していた。
【０００８】
【非特許文献１】
色材協会誌，第６３巻，２７１頁（１９９０年）
【特許文献１】
特開２０００−１５９８６８号公報
【特許文献２】
特開２００１−２６２０３２号公報
【特許文献３】
特表ＷＯ００−２９４５５号公報
【０００９】
【発明が解決しようとする課題】
本発明の目的は、上記問題を解決し、環境衛生保全上、好ましくないホルムアルデヒド類を原料として使用することなく、非芳香族系溶剤や植物油に良好な溶解性を有し、新聞印刷、枚葉印刷、ウェブ印刷、さらには水無し印刷等のオフセット平版印刷に好適に用いられ、さらに、ＶＯＣフリータイプのインキにも好適に用いられる印刷インキバインダー用樹脂組成物に関する。
【００１０】
【課題を解決するための手段】
本発明者らは、上記課題を解決すべく鋭意研究の結果、環境衛生上好ましくないホルムアルデヒド類、すなわちそれを用いて製造するレゾール型フェノール樹脂を使用することなく、平版印刷適性、例えば顔料分散性、乳化適性、ミスチング性、乾燥性等において良好で、従来のロジン変性フェノール樹脂に匹敵する印刷適性を有するインキ用樹脂組成物を見出し、本発明を完成するに至った。
【００１１】
すなわち、本発明は、下記一般式（１）で示される炭化水素樹脂（ａ）を不飽和カルボン酸またはその無水物および長鎖脂肪族アルコールにより変性したエステル変性炭化水素樹脂（Ａ）を全樹脂に対して１０〜７０重量％、および樹脂酸（ｂ）を不飽和カルボン酸またはその無水物および長鎖脂肪族アルコールにより変性したエステル変性樹脂酸（Ｂ）を全樹脂に対して３０〜９０重量％を含むことを特徴とする印刷インキバインダー用樹脂組成物である。
一般式（１）
【化２】
2004115557.tif 000002
（式中、Ｈは水素原子、Ｒは炭素数１〜３のアルキル基を表し、ｍおよびｎは０〜６の整数で、ｍ＋ｎ＝６である。）
【００１２】
また本発明は、樹脂酸（ｂ）が、２量化付加樹脂酸を３０重量％以上含有する樹脂酸である上記樹脂組成物である。
【００１３】
また本発明は、長鎖脂肪族アルコールが、炭素数６〜２０の脂肪族アルコールである
上記樹脂組成物である。
【００１４】
また本発明は、炭素数６〜２０の脂肪族アルコールが、分岐アルキル基の総炭素数が４以上である上記樹脂組成物である。
【００１５】
また本発明は、エステル変性炭化水素樹脂（Ａ）およびまたはエステル変性樹脂酸（Ｂ）が、さらに炭素数６以上のカルボン酸基含有化合物を反応させてなる上記樹脂組成物である。
【００１６】
また本発明は、上記樹脂組成物と、植物油とを含有することを特徴とする印刷インキである。
【００１７】
また本発明は、さらにナフテン系炭化水素溶剤およびまたはパラフィン系炭化水素溶剤を含有することを特徴とする上記印刷インキである。
【００１８】
また本発明は、１１０℃１時間での加熱揮発分が１％以下である上記印刷インキである。
【００１９】
また本発明は、基材上に上記印刷インキを印刷してなる印刷物である。
【００２０】
【発明の実施の形態】
以下、本発明について具体的に説明する。本発明における炭化水素樹脂（ａ）とは、炭化水素を主単位成分として構成される樹脂であれば特に限定されるものではなく、特に好ましくは、下記一般式（１）
一般式（１）
【化３】
2004115557.tif 000003
（式中、Ｈは水素原子、Ｒは炭素数１〜３のアルキル基を表し、ｍおよびｎは０〜６の整数で、ｍ＋ｎ＝６である。）
で示される５員環化合物を構成成分として含む炭化水素樹脂である。該炭化水素樹脂は、常法に従ってシクロペンタジエン、メチルシクロペンタジエン、これらの二〜五量体、共多量体等のごときシクロペンタジエン系単量体単独、またはシクロペンタジエン系単量体と共重合可能な共単量体との混合物を、触媒の存在下あるいは無触媒で熱重合して得られるものである。触媒としてはフリーデルクラフト型のルーイス酸触媒、例えば三フッ化ホウ素およびそのフェノール、エーテル、酢酸等との錯体が通常使用される。本発明の炭化水素樹脂におけるシクロペンタジエン系単量体と、それと共重合可能な共単量体との共重合比は、少なくともシクロペンタジエン系単量体が５モル％以上であることが必要である。
【００２１】
使用される共単量体の例としては、エチレン、プロピレン、プロペン、１−ブテン、２−ブテン、イソブチレン、１−ペンテン、２−ペンテン、イソブチレンを酸触媒で二量化して得られるジイソブチレン（２，４，４−トリメチルペンテン−１と２，４，４−トリメチルペンテン−２との混合物）、１−ヘキセン、２−ヘキセン、１−オクテン、２−オクテン、４−オクテン、１−デセン等の炭素数２〜１０のオレフィン類、１，３−ブタジエン、１，３−ペンタジエン（ピペリレン）、イソプレン、１，３−ヘキサジエン、２，４−ヘキサジエン等の鎖状共役ジエン類、スチレン、α−メチルスチレン、β−メチルスチレン、イソプロペニルトルエン、ｐ−ｔｅｒｔ−ブチルスチレン、ｐ−ヒドロキシスチレン、ビニルトルエン、ジビニルベンゼン等のビニル芳香族類、インデン、メチルインデン、クマロン（ベンゾフラン）、メチルクマロン（２−メチルベンゾフラン）等の芳香族不飽和化合物類等があげられる。
【００２２】
この様な炭化水素樹脂としては、日本石油化学（株）社製のネオレジンＥＰ−１１０、ネオレジンＥＰ−１４０、ネオレジン５４０、ネオレジン５６０、丸善石油化学（株）社製のマルカレッツＭ１００Ａ、マルカレッツＭ６００Ａ、マルカレッツＭ８９０Ａ、マルカレッツＭ８２５Ａ、マルカレッツＭ８４５Ａ、マルカレッツＭ９０５Ａ、マルカレッツＭ９２５Ａ、マルカレッツＭ５１０Ａ、マルカレッツＭ５２５Ａ、マルカレッツＭ５４５Ａ、日本ゼオン（株）社製のクイントン１３２５、クイントン１３４５、東邦化学工業（株）社製のトーホーハイレジンＰＡ−１４０、ＣＯＰＯＲＥＸ２１００等の市販の炭化水素樹脂を例示することができる。
【００２３】
本発明で用いられる樹脂酸（ｂ）とは、天然樹脂中に含有される遊離またはエステルとして存在する有機酸であれば特に限定されるものではない。例として、アビエチン酸、ネオアビエチン酸、ｄ−ピマル酸、イソ−ｄ−ピマル酸、ポドカルプ酸、アガテンジカルボン酸、ダンマロール酸、安息香酸、ケイ皮酸、ｐ−オキシケイ皮酸等が挙げられる。これらの樹脂酸を含有する天然樹脂の形態で使用することが取り扱い上好ましく、ガムロジン、ウッドロジン、トール油ロジン、不均化ロジン、重合ロジン、コーパル、ダンマル等が挙げられる。反応性の点で重合ロジンが好ましい。重合ロジンはロジン類を酸触媒を用いて部分的に２量化させたものであり、ロジン１量体と２量化付加体の混合物である。特に好ましくは、重合ロジン中の２量化付加体は３０重量％以上である。３０重量％未満では生成するエステル変性樹脂酸（Ｂ）の分子量が十分に大きくなり難く好ましくない。
【００２４】
本発明のエステル変性炭化水素樹脂（Ａ）およびエステル変性樹脂酸（Ｂ）を得るために用いられる不飽和カルボン酸またはその酸無水物としては、アクリル酸、メタクリル酸、マレイン酸、無水マレイン酸、フマル酸、シトラコン酸、無水シトラコン酸、イタコン酸、無水イタコン酸、クロトン酸、２，４−ヘキサジエノン酸（ソルビック酸）等が例示できる。これら不飽和カルボン酸またはその酸無水物の変性量としては、炭化水素樹脂（ａ）または樹脂酸（ｂ）１００ｇ当たり好ましくは０．０１〜０．５モル、特に好ましくは０．０２〜０．２モルである。変性温度は、１５０℃〜２５０℃の範囲が好適に用いられる。これら不飽和カルボン酸およびまたはその酸無水物の残存がないように変性量および変性温度を調整することが望ましい。これら不飽和カルボン酸およびまたはその酸無水物は、単独または任意の量比で複数を組み合わせて用いることが可能である。
【００２５】
本発明で用いられる長鎖脂肪族アルコールとは炭素数６以上の長鎖脂肪族炭化水素のアルコール化合物であり、直鎖状、分岐状、環状、飽和、不飽和の１価、２価または３価以上の多価アルキルアルコールが挙げられる。
【００２６】
飽和アルキル基を有する１価アルコールとしては、直鎖状アルキル１価アルコールである１−ヘキサノール、２−ヘキサノール、３−ヘキサノール、１−ヘプタノール、２−ヘプタノール、３−ヘプタノール、１−オクタノール、２−オクタノール、３−オクタノール、１−ノナノール、２−ノナノール、１−デカノール、２−デカノール、１−ウンデカノール、１−ドデカノール、２−ドデカノール、１−トリデカノール、１−テトラデカノール、２−テトラデカノール、１−ペンタデカノール、１−ヘキサデカノール、２−ヘキサデカノール、１−ヘプタデカノール、１−オクタデカノール、１−ノナデカノール、１−エイコサノール等を例示することができる。また分岐状アルキル１価アルコールである２−プロピル−１−ペンタノール、２−エチル−１−ヘキサノール、４−メチル−３−ヘプタノール、６−メチル−２−ヘプタノール、２，４，４−トリメチル−１−ペンタノール、３，５，５−トリメチル−１−ヘキサノール、２，６−ジメチル−４−ヘプタノール、イソノニルアルコール、３，７−ジメチル−１−オクタノール、３，７−ジメチル−３−オクタノール、２，４−ジメチル−１−ヘプタノール、２−ヘプチルウンデカノール等を例示することができる。また環状アルキル１価アルコールであるシクロヘキサノール、シクロヘキサンメタノール、シクロペンタンメチロール、ジシクロヘキシルメタノール、トリシクロデカンモノメチロール、ノルボネオール、水添加ロジンアルコール（商品名：アビトール、ハーキュレス（株）社製）等を例示することができる。
【００２７】
また、不飽和アルキル基を有する１価アルコールとしては、不飽和二重結合を分子内に１つ有するアルケン基、不飽和二重結合を分子内に２つ有するアルカジエン基、不飽和二重結合を分子内に３つ有するアルカトリエン基、さらに不飽和二重結合を分子内に４つ以上有するアルカポリエン基を有する１価アルコールがあり、オレイルアルコール、１１−ヘキサデセン−１−オール、７−テトラデセン−１−オール、９−テトラデセン−１−オール、１１−テトラデセン−１−オール、７−ドデセン−１−オール、１０−ウンデセン−１−オール、９−デセン−１−オール、シトロネロール、３−ノネン−１−オール、１−オクテン−３−オール、１−ヘキセン−３−オール、２−ヘキセン−１−オール、３−ヘキセン−１−オール、４−ヘキセン−１−オール、５−ヘキセン−１−オール、ドデカジエン−１−オール、２，４−ジメチル−２，６−ヘプタジエン−１−オール、３，５，５−トリメチル−２−シクロヘキセン−１−オール、１，６−ヘプタジエン−４−オール、３−メチル−２−シクロヘキセン−１−オール、２−シクロヘキセン−１−オール、１，５−ヘキサジエン−３−オール、フィトール、３−メチル−３−ブテン−１−オール、３−メチル−２−ブテン−１−オール、４−メチル−３−ペンテン−１−オール、３−メチル−１−ペンテン−３−オール、６−メチル−５−ペンテン−２−オール、ゲラニオール、ロジノール、リナノール、α−テレピネオール等の直鎖状、分岐状または環状の不飽和アルキル１価アルコールを例示することができる。
【００２８】
２価アルコールとしては、直鎖状アルキレン２価アルコールである１，６−ヘキサンジオール、１，２−ヘキサンジオール、１，５−ヘキサンジオール、２，５−ヘキサンジオール、１，７−ヘプタンジオール、１，８−オクタンジオール、１，２−オクタンジオール、１，９−ノナンジオール、１，２−デカンジオール、１，１０−デカンジオール、１，２−デカンジオール、１，１２−ドデカンジオール、１，２−ドデカンジオール、１，１４−テトラデカンジオール、１，２−テトラデカンジオール、１，１６−ヘキサデカンジオール、１，２−ヘキサデカンジオール等が、分岐状アルキレン２価アルコールである２−メチル−２，４−ペンタンジオール、３−メチル−１，５−ペンタンジオール、２−メチル−２−プロピル−１，３−プロパンジオール、２，４−ジメチル−２，４−ジメチルペンタンジオール、２，２−ジエチル−１，３−プロパンジオ−ル、２，２，４−トリメチル−１，３−ペンタンジオール、ジメチロールオクタン、２−エチル−１，３−ヘキサンジオール、２，５−ジメチル−２，５−ヘキサンジオール、２−メチル−１，８−オクタンジオール、２−ブチル−２−エチル−１，３−プロパンジオール、２，４−ジエチル−１，５−ペンタンジオール等が、環状アルキレン２価アルコールである１，２−シクロヘキサンジオール、１，４−シクロヘキサンジオール、１，４−シクロヘキサンジメタノール、１，２−シクロヘプタンジオール、トリシクロデカンジメタノール等を例示することができる。
【００２９】
３価以上の多価アルコールとしては、トリメチロ−ルプロパン、１，２，６−ヘキサントリオール、３−メチルペンタン−１，３，５−トリオール、ヒドロキシメチルヘキサンジオール、トリメチロールオクタン、ジグリセリン、ジトリメチロ−ルプロパン、ジペンタエリスリト−ル、ソルビトール、イノシトール、トリペンタエリスリトール等の直鎖状、分岐状および環状多価アルコールが例示される。
【００３０】
長鎖脂肪族アルコールは、炭素数６〜２０のアルコールが好ましい。炭素数が６未満では生成する樹脂の非芳香族系溶剤や植物油への溶解性が劣り易く、２０を超えると生成する樹脂の融点が低くなり易く好ましくない。また、アルキル基は分岐状が好ましく、特に分岐アルキル基の総炭素数が４以上であることが好ましい。ここで分岐アルキル基とは、１級炭素を末端とするアルキル基を示し、１価アルコールではすべてのアルキル基であり、２価以上のアルコールでは水酸基を両末端とする主鎖以外のアルキル基である。アルコール中に２個以上の分岐アルキル基が存在するときにはすべての分岐アルキル基の炭素数の合計を分岐アルキル基の総炭素数とする。該長鎖脂肪族アルコールは、単独あるいは任意の量比で複数を組み合わせて用いることが可能であるが、所望するエステル変性炭化水素樹脂（Ａ）およびエステル変性樹脂酸（Ｂ）の分子量に応じて用いるアルコールの価数を選択することが望ましい。
【００３１】
さらに、上記長鎖脂肪族アルコール以外のアルコールを必要に応じて用いても構わない。長鎖脂肪族アルコール以外のアルコールとしては、例えばエチレングリコール、１，２−プロピレングリコール、１，３−プロピレングリコール、１，２−ブタンジオール、１，４−ブタンジオール、１，２−ペンタンジオール、１，５−ペンタンジオール、グリセリン、ジグリセリン、ペンタエリスリトール等が挙げられる。
【００３２】
本発明のエステル変性炭化水素樹脂（Ａ）およびエステル変性樹脂酸（Ｂ）は、必要に応じてカルボン酸基含有化合物を反応させて得ることも可能である。カルボン酸基含有化合物としては、特に限定されるものではなく、例として、酢酸、プロピオン酸、酪酸、吉草酸、カプロン酸、エナント酸、カプリル酸、ペラルゴン酸、カプリン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸等の飽和脂肪酸、クロトン酸、イソクロトン酸、リンデル酸、ツズ酸、ミリストレイン酸、パルミトレイン酸、ウンデシレイン酸、オレイン酸、エライジン酸、ガドレン酸、ゴンドウ酸、セトレイン酸、エルカ酸、ブラシジン酸、ソルビン酸、リノール酸、リノエライジン酸、リノレイン酸、エレオステアリン酸、アラキドン酸、イワシ酸、ニシン酸等のモノカルボン酸化合物、およびシュウ酸、マロン酸、コハク酸、グルタル酸、アジピン酸、マレイン酸、フマル酸、３、３−ジメチルグルタル酸、２，４−ジエチルグルタル酸、セバシン酸、アゼライン酸、アルケニル（炭素数４〜２８）置換コハク酸、フタル酸、イソフタル酸、テレフタル酸等のジカルボン酸化合物およびこれらの無水物等が挙げられる。さらに、天然油脂の脂肪酸、例えば、桐油脂肪酸、アマニ油脂肪酸、大豆油脂肪酸、ヤシ油脂肪酸、（脱水）ヒマシ油脂肪酸、パーム油脂肪酸、サフラワー油脂肪酸、綿実油脂肪酸、米ヌカ油脂肪酸、オリーブ油脂肪酸、菜種油脂肪酸等、および該脂肪酸のダイマー酸、例えば、桐油ダイマー脂肪酸、アマニ油ダイマー脂肪酸等を用いることもできる。上記カルボン酸化合物は単独あるいは任意の量比で複数を組み合わせて用いることが可能であるが、生成するエステル変性炭化水素樹脂（Ａ）およびエステル変性樹脂酸（Ｂ）の非芳香族系溶剤、植物油への溶解性を考慮すると炭素数６以上のカルボン酸化合物が好ましい。
【００３３】
本発明のエステル変性炭化水素樹脂（Ａ）およびエステル変性樹脂酸（Ｂ）は、炭化水素樹脂（ａ）または樹脂酸（ｂ）を不飽和カルボン酸またはその無水物で変性し、次いで長鎖脂肪族アルコールによりエステル変性することにより得られる。上記のように必要に応じてその他のアルコールおよびまたはカルボン酸化合物をエステル反応に供しても差し支えない。このとき、水酸基の総モル数１に対して、カルボン酸基の総モル数が０．５〜３の範囲が反応制御上好ましい。
【００３４】
また、エステル変性反応は、常法に従って行うことができる。通常１５０℃から３００℃の範囲で行われるが、使用する化合物の沸点および反応性を考慮して決定することができる。また、これらの反応においては、必要に応じて触媒を用いることが可能である。触媒としてはベンゼンスルホン酸、ｐ−トルエンスルホン酸、ｐ−ドデシルベンゼンスルホン酸、メタンスルホン酸、エタンスルホン酸等の有機スルホン酸類、硫酸、塩酸等の鉱酸、トリフルオロメチル硫酸、トリフルオロメチル酢酸等が例示できる。さらに、テトラブチルジルコネート、テトライソブチルチタネート等の金属錯体、酸化マグネシウム、水酸化マグネシウム、酢酸マグネシウム、酸化カルシウム、水酸化カルシウム、酢酸カルシウム、酸化亜鉛、酢酸亜鉛等の金属塩触媒等も使用可能である。これら触媒は、全樹脂中０．０１〜５重量％の範囲で通常使用される。触媒使用による樹脂の着色を抑制するために、次亜リン酸、トリフェニルホスファイト、トリフェニルホスフェート、トリフェニルホスフィン等を併用することもある。
【００３５】
上記反応により得られるステル変性炭化水素樹脂（Ａ）およびエステル変性樹脂酸（Ｂ）は、重量平均分子量１００００〜２０００００、酸価４０以下、融点１００℃以上が好ましい。上記範囲以外では、インキにした際の乾燥性、乳化特性が不十分になりやすく好ましくない。
【００３６】
本発明の樹脂組成物は、上記エステル変性炭化水素樹脂（Ａ）およびエステル変性樹脂酸（Ｂ）よりなるものであり、これらの樹脂を併用することにより、エステル変性炭化水素樹脂（Ａ）に不十分な植物油への溶解性と、エステル変性樹脂酸（Ｂ）に不十分なインキにした際の乳化特性を両立し得るものである。さらに、２種の極性の異なる樹脂を共存させることにより、レオロジー特性に優れた樹脂組成物が得られるものである。
【００３７】
エステル変性炭化水素樹脂（Ａ）は全樹脂に対して１０〜７０重量％、およびエステル変性樹脂酸（Ｂ）は全樹脂に対して３０〜９０重量％を含むことが好ましい。上記範囲以外ではそれぞれの樹脂の特性が発現し難くなり好ましくない。
【００３８】
次に、本発明の樹脂組成物において使用される植物油とは、グリセリンと脂肪酸とのトリグリセリライドにおいて、少なくとも１つの脂肪酸が炭素−炭素不飽和結合を少なくとも１つ有する脂肪酸であるトリグリセリライドである。例として、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油等が挙げられる。本発明において、さらに好適な植物油を挙げるとすれば、そのヨウ素価が少なくとも１００以上である植物油が好ましく、さらにヨウ素価が１２０以上の植物油がより好ましい。ヨウ素価を１２０以上とすることで、インキ皮膜の酸化重合による乾燥性を高めることができ、特に熱風乾燥機を用いない枚葉印刷方式には有効である。
【００３９】
さらに、本発明においては、天ぷら油等の食用に供された、回収、再生された再生植物油も用いることができる。再生植物油としては、含水率を０．３重量％以下、ヨウ素価を１００以上、酸価を３以下として再生処理した油が好ましい。
含水率を０．３重量％以下にすることにより水分に含まれる塩分等のインキの乳化挙動に影響を与える不純物を除去することが可能となり、ヨウ素価を１００以上として再生することにより、乾燥性、すなわち酸価重合性の良いものとすることが可能となり、さらに酸価が３以下の植物油を選別して再生することにより、インキの過乳化を抑制することが可能となる。回収植物油の再生処理方法としては、濾過、静置による沈殿物の除去、および活性白土等による脱色といった方法が挙げられるが、これらに限定されるものではない。
【００４０】
本発明の樹脂組成物において使用されるナフテン系炭化水素溶剤およびまたはパラフィン系炭化水素溶剤とは、いわゆるアロマレス（フリー）溶剤といわれる溶剤であり、商業的には、日本石油（株）製ＡＦソルベント４〜８、Ｏ号ソルベントＨ等、出光興産（株）のスーパーゾルＬＡ３５、ＬＡ３８等、エクソン化学（株）のエクソールＤ８０、Ｄ１１０、Ｄ１２０、Ｄ１３０、Ｄ１６０、Ｄ１００Ｋ、Ｄ１２０Ｋ、Ｄ１３０Ｋ等、梨樹化学社製Ｄ−ＳＯＬ２８０、Ｄ−ＳＯＬ３００、マギーブラザーズ社製のＭａｇｉｅＳｏｌ−４０、４４、４７、５２、６０等を例示することができるが、これらに限定されるものではない。実際の使用に当たっては、これらを任意の重量比で混合して用いることが可能である。さらに該炭化水素溶剤について詳しく述べると、該炭化水素溶剤を印刷インキとして用いるに当たって特に好ましいものは、そのアニリン点が６０℃〜１１０℃の範囲にあるものである。もし、アニリン点が１１０℃より高い場合は、本発明の炭化水素樹脂との溶解性に乏しく、結果として印刷インキの流動性が不十分となり、印刷機上でのインキ転移が劣り転移不良を生じたり、印刷後の被印刷体上でのレベリングが不十分となり光沢不良の原因となる。一方、アニリン点が６０℃より低い場合、印刷後のインキ被膜からの溶剤離脱性が悪くなり乾燥不良を生じ、ブロッキング、裏写り等の原因となる。
【００４１】
次に、本発明における印刷インキとしての使用形態について説明する。本発明における印刷インキは、通常平版印刷インキ、例えば枚葉インキ、ヒートセット輪転インキ、新聞インキ（コールドセット輪転インキ）等の形態において使用される。一般的には、
顔料　　　　　　　　　　５〜３０重量％
樹脂　　　　　　　　　　　　１０〜４０重量％
炭化水素溶剤　　　０〜６０重量％
植物油　　　　　　０〜７０重量％
乾燥促進剤　　　　０〜　５重量％
その他添加剤　　　０〜１０重量％
からなる組成にて使用される。ＶＯＣフリータイプのインキとして使用する際には、上記組成において、炭化水素溶剤を０重量％とする。この際、必要に応じて脂肪酸モノエステル化合物を０〜６０重量％含有しても差し支えない。
【００４２】
脂肪酸モノエステル化合物としては、動植物油脂肪酸と１価アルキルアルコールとのエステル化合物を用いることができる。例として、ヤシ油脂肪酸、パーム油脂肪酸、ナタネ油脂肪酸、大豆油脂肪酸、水添大豆油脂肪酸、アマニ油脂肪酸、桐油脂肪酸、トール油脂肪酸、脱水ヒマシ油脂肪酸等の脂肪酸と炭素数１〜８のアルコールとのエステル化合物が挙げられる。
【００４３】
エステル変性炭化水素樹脂（Ａ）およびエステル変性樹脂酸（Ｂ）は炭化水素溶剤およびまたは植物油に溶解して調整したワニスとして使用される。それぞれ単独のワニスとして調整してもよく、両樹脂を含有するワニスとして調整しても構わない。平版印刷インキは、常温から１００℃の間で、顔料、ワニスおよびまたはそのゲルワニス等の印刷インキ成分を、ニーダー、三本ロール、アトライター、サンドミル、ゲートミキサー等の練肉、混合、調整機を用いて製造される。
【００４４】
顔料としては、無機顔料および有機顔料を示すことができる。無機顔料としては黄鉛、亜鉛黄、紺青、硫酸バリウム、カドミムレッド、酸化チタン、亜鉛華、弁柄、アルミナホワイト、炭酸カルシウム、群青、カーボンブラック、グラファイト、アルミニウム粉、ベンガラ等が、有機顔料としては、β−ナフトール系、β−オキシナフトエ酸系、β−オキシナフトエ酸系アリリド系、アセト酢酸アリリド系、ピラゾロン系等の溶性アゾ顔料、β−ナフトール系、β−オキシナフトエ酸系アリリド系、アセト酢酸アリリド系モノアゾ、アセト酢酸アリリド系ジスアゾ、ピラゾロン系等の不溶性アゾ顔料、銅フタロシアニンブルー、ハロゲン化（塩素または臭素化）銅フタロシアニンブルー、スルホン化銅フタロシアニンブルー、金属フリーフタロシアニン等のフタロシアニン系顔料、キナクリドン系、ジオキサジン系、スレン系（ピラントロン、アントアントロン、インダントロン、アントラピリミジン、フラバントロン、チオインジゴ系、アントラキノン系、ペリノン系、ペリレン系等）、イソインドリノン系、金属錯体系、キノフタロン系等の多環式顔料および複素環式顔料等の公知公用の各種顔料が使用可能である。
【００４５】
次に乾燥促進剤としては、酢酸、プロピオン酸、酪酸、イソペンタン酸、ヘキサン酸、２−エチル酪酸、ナフテン酸、オクチル酸、ノナン酸、デカン酸、２−エチルヘキサン酸、イソオクタン酸、イソノナン酸、ラウリル酸、パルミチン酸、ステアリン酸、オレイン酸、リノール酸、ネオデカン酸、バーサチック酸、セカノイック酸、トール油脂肪酸、アマニ油脂肪酸、大豆油脂肪酸、ジメチルヘキサノイック酸、３，５，５−トリメチルヘキサノイック酸、ジメチルオクタノイック酸等の有機カルボン酸の金属塩、たとえばカルシウム、コバルト、鉛、鉄、マンガン、亜鉛、ジルコニウム塩等の公知公用の化合物が使用可能であり、印刷インキ表面および内部硬化を促進するために、これらの複数を適宜併用して使用することもできる。
【００４６】
また、特開平４−３３４３９３号に記載の１，１０−フェナントロリン、多価金属およびカルボン酸とで形成される金属錯体、例えば酢酸マンガンと１，１０−フェナントロリンとの反応で得られるマンガン／酢酸／１，１０−フェナントロリン複合錯体、オクチル酸マンガンと１，１０−フェナントロリンとの反応で得られるマンガン／オクチル酸／１，１０−フェナントロリン複合錯体、ナフテン酸マンガンと１，１０−フェナントロリンとの反応で得られるマンガン／ナフテン酸／１，１０−フェナントロリン複合錯体、トール油マンガンと１，１０−フェナントロリンとの反応で得られるマンガン／トール油酸／１，１０−フェナントロリン複合錯体、ナフテン酸鉄と１，１０−フェナントロリンとの反応で得られる鉄／ナフテン酸／１，１０−フェナントロリン複合錯体、ネオデカン酸コバルトと１，１０−フェナントロリンとの反応で得られるコバルト／ネオデカン酸／１，１０−フェナントロリン複合錯体等の、当該文献における実施例１ないし実施例６記載の化合物等が使用可能である。さらに、これらドライヤーを本発明で使用の溶剤に非溶解性の物質でカプセル化し用いることも可能である。
【００４７】
さらに、該印刷インキには、必要に応じてその他の添加剤を使用することが可能である。例えば、耐摩擦剤、ブロッキング防止剤、スベリ剤、スリキズ防止剤としては、カルナバワックス、木ロウ、ラノリン、モンタンワックス、パラフィンワックス、マイクロクリスタリンワックス等の天然ワックス、フィッシャートロプスワックス、ポリエチレンワックス、ポリプロピレンワックス、ポリテトラフルオロエチレンワックス、ポリアミドワックス、およびシリコーン化合物等の合成ワックスを例示することができる。また皮張り防止剤としては、クレゾール、グアヤコール、ｏ−イソプロピルフェノール等フェノール類および、ブチラルドキシム、メチルエチルケトキシム、シクロヘキサノンオキシム等オキシム類等を挙げることができる。
【００４８】
本発明のエステル変性炭化水素樹脂（Ａ）およびエステル変性樹脂酸（Ｂ）は、植物油およびまたは炭化水素溶剤に溶解したワニスとして使用されるが、通常、窒素気流下、１６０〜２７０℃の範囲で溶解する。また、該ワニスに弾性を付与するため、ゲル化剤を添加し、樹脂骨格中に架橋構造を付与したゲルワニスとして使用することが可能である。ゲル化剤としては、一般的には金属錯体が用いられるが、代表的な化合物としてアルミニウム錯体化合物を挙げることができる。その様なアルミニウム錯体化合物としては、環状アルミニウム化合物類、例えば環状アルミニウムオキサイドオクテート（川研ファインケミカル：アルゴマー８００Ａ）、環状アルミニウムオキサイドステアレート（川研ファインケミカル：アルゴマー１０００Ｓ）等、アルミニウムアルコラート類、例えば、アルミニウムエチレート、アルミニウムイソプロピレート（川研ファインケミカル：ＡＩＰＤ）、アルミニウム−ｓｅｃ−ブチレート（川研ファインケミカル：ＡＳＰＤ）、アルミニウムイソプロピレート−モノ−ｓｅｃ−ブチレート（川研ファインケミカル：ＡＭＤ）等、アルミニウムアルキルアセテート類、例えばアルミニウム−ジ−ｎ−ブトキサイド−エチルアセトアセテート（ホープ製薬：Ｃｈｅｌｏｐｅ−Ａ１−ＥＢ２）、アルミニウム−ジ−ｎ−ブトキサイド−メチルアセトアセテート（ホープ製薬：Ｃｈｅｌｏｐｅ−Ａ１−ＭＢ２）、アルミニウム−ジ−ｉｓｏ−ブトキサイド−メチルアセトアセテート（ホープ製薬：Ｃｈｅｌｏｐｅ−Ａ１−ＭＢ１２）、アルミニウム−ジ−ｉｓｏ−ブトキサイド−エチルアセトアセテート（ホープ製薬：Ｃｈｅｌｏｐｅ−Ａ１−ＥＢ１０２）、アルミニウム−ジ−ｉｓｏ−プロポキサイド−エチルアセトアセテート（ホープ製薬：Ｃｈｅｌｏｐｅ−Ａ１−ＥＰ１２、川研ファインケミカル：ＡＬＣＨ）、アルミニウム−トリス（エチルアセトアセテート）（川研ファインケミカル：ＡＬＣＨ−ＴＲ）、アルミニウム−トリス（アセチルアセトナート）（川研ファインケミカル：アルミキレート−Ａ）、アルミニウム−ビス（エチルアセトアセテート）−モノアセチルアセトナート（川研ファインケミカル：アルミキレートＤ）等、アルミニウム石鹸、例えばアルミニウムステアレート（日本油脂（株）製）、アルミニウムオレエート、アルミニウムナフテネート、アルミニウムラウレート等、およびアルミニウムアセチルアセトネート等を例示することができる。これらのゲル化剤は、ワニス１００重量部に対し、０．１重量％から１０重量％の範囲で通常使用される。
【００４９】
また、その他のゲル化剤として、油脂類をゲル化せしめる性質を有する環状ジペプチド類、例えば特開平７−２４７４７３、特開平７−２４７４７４および特開平７−２４７４７５に記載の環状ジペプチド類、有機液体をゲル化せしめる性質を有するビスアミド類、例えば特開平５−３２０６１７に記載のエチレンビス（１２−ヒドロキシオクタデカン酸）アマイド等のビスアミド類、特開平１−１６４４３２記載の層構造を有する粉末状のアルミニウム−マグネシウム化合物、例えばＡｌ−Ｍｇ−ヒドロキシカプリレート、Ａｌ−Ｍｇ−ヒドロキシミリステート、Ａｌ−Ｍｇ−ヒドロキシパルミテート、Ａｌ−Ｍｇ−ヒドロキシステアレート、Ａｌ−Ｍｇ−ヒドロキシベヘネート等を適宜使用することが可能である。
【００５０】
さらに、本発明におけるエステル変性炭化水素樹脂（Ａ）およびエステル変性樹脂酸（Ｂ）からなる樹脂組成物は、沸点が１４０℃以下の脂肪族およびまたは脂環族炭化水素溶剤に、適当な粘度となるように溶解することによって、凸版、グラビア、あるいはフレキソ等の印刷インキとして使用し、紙等の基材に印刷することができる。
【００５１】
【実施例】
次に具体例をもって、本発明を詳細に説明する。尚、例中「部」とは重量部を示す。
樹脂の白濁温度は、樹脂２ｇと炭化水素溶剤１８ｇとを試験管に入れ、ノボコントロール（Ｎｏｖｏｃｏｎｔｒｏｌ）社製全自動濁点測定装置ケモトロニック（Ｃｈｅｍｏｔｏｒｏｎｉｃ）にて測定した。また、インキのタックは東洋精機（株）製インコメーターにてロール温度３０℃、４００ｒｐｍ、１分後の値を測定した。
【００５２】
エステル変性炭化水素樹脂（Ａ）の製造例
製造例１
マルカレッツＭ５１０（丸善石油化学（株）製ジシクロペンタジエン樹脂：ジシクロペンタジエン／ペンタジエン＝４／１重量比）４７５部、無水マレイン酸２５部を、攪拌機、還流冷却管、温度計付きフラスコに仕込み、窒素ガスを吹き込みながら昇温加熱し、１８０℃で３時間反応させ、無水マレイン酸変性ＤＣＰＤ樹脂を得た。次いで、２，４−ジエチル−１，５−ペンタンジオールを２７部を添加し、水を分離除去しながら、２５０℃で５時間反応させ、酸価が１４、白濁温度が８９℃（日本石油（株）アロマフリーソルベント７号：ＡＦ７）、融点が１５６℃、ゲルパーミエーションクロマトグラフィー（以下ＧＰＣ）におけるポリスチレン換算重量平均分子量（以下Ｍｗ）が３．５万のエステル変性炭化水素樹脂（Ａ１）を得た。
【００５３】
製造例２
製造例１と同様の装置に、マルカレッツＭ５１０を４６５部、無水マレイン酸３５部を仕込み、窒素ガスを吹き込みながら昇温加熱し、１８０℃で３時間反応させ、無水マレイン酸変性ＤＣＰＤ樹脂を得た。次いで、２，２−ブチルエチル−１，３−プロパンジオールを３８部を添加し、水を分離除去しながら、２５０℃で５時間反応させ、酸価が１６、白濁温度が９２℃（ＡＦ７）、融点が１６０℃、Ｍｗが５．１万のエステル変性炭化水素樹脂（Ａ２）を得た。
【００５４】
製造例３
製造例１において、２，４−ジエチル−１，５−ペンタンジオール２７部を、１，９−ノナンジオール２７部に変えた他は同様の操作にて、酸価が１３、白濁温度が１０８℃（ＡＦ７）、融点が１６２℃、Ｍｗが４．７万のエステル変性炭化水素樹脂（Ａ３）を得た。
【００５５】
製造例４
製造例１において、２，４−ジエチル−１，５−ペンタンジオール２７部を、１，１，１−トリメチロールプロパン１５部に変えた他は同様の操作にて、酸価が１３、白濁温度が１１５℃（ＡＦ７）、融点が１６４℃、Ｍｗが５．６万のエステル変性炭化水素樹脂（Ａ４）を得た。
【００５６】
製造例５
製造例１と同様の装置に、マルカレッツＭ５１０を４７０部、無水マレイン酸３０部を仕込み、窒素ガスを吹き込みながら昇温加熱し、１８０℃で３時間反応させ、無水マレイン酸変性ＤＣＰＤ樹脂を得た。次いで、２，２，４−トリメチル−１，３−ペンタンジオール２４部、１，１，１−トリメチロールプロパン３．７部を添加し、水を分離除去しながら、２５０℃で５時間反応させ、酸価が１７、白濁温度が８９℃（ＡＦ７）、融点が１５９℃、Ｍｗが３．９万のエステル変性炭化水素樹脂（Ａ５）を得た。
【００５７】
製造例６
製造例５において、２，２，４−トリメチル−１，３−ペンタンジオール２４部、１，１，１−トリメチロールプロパン３．７部を、１，１，１−トリメチロールオクタン２６部、２−エチル−１−ヘキシルアルコール３．２部に変えた他は同様の操作にて、酸価が１７、白濁温度が７９℃（ＡＦ７）、融点が１４７℃、Ｍｗが４．２万のエステル変性炭化水素樹脂（Ａ６）を得た。
【００５８】
製造例７
製造例５において、２，２，４−トリメチル−１，３−ペンタンジオール２４部、１，１，１−トリメチロールプロパン３．７部を、２−エチル−１，３−ヘキサンジオール３１部、ラウリン酸３．４部に変えた他は同様の操作にて、酸価が１７、白濁温度が７５℃（ＡＦ７）、融点が１４０℃、Ｍｗが３．２万のエステル変性炭化水素樹脂（Ａ７）を得た。
【００５９】
製造例８
製造例５において、２，２，４−トリメチル−１，３−ペンタンジオール２４部、１，１，１−トリメチロールプロパン３．７部を、２，２−ブチルエチル−１，３−プロパンジオール３１部、ペンタエリスリトール１部、リノール酸３．５部に変えた他は同様の操作にて、酸価が１６、白濁温度が７２℃（ＡＦ７）、融点が１５０℃、Ｍｗが３．８万のエステル変性炭化水素樹脂（Ａ８）を得た。
【００６０】
製造例９
製造例５において、２，２，４−トリメチル−１，３−ペンタンジオール２４部、１，１，１−トリメチロールプロパン３．７部を、２，４−ジエチル−１，５−ペンタンジオール３２部、１−トリデカノール４．２部、セバチン酸２．１部に変えた他は同様の操作にて、酸価が１５、白濁温度が８０℃（ＡＦ７）、融点が１４６℃、Ｍｗが５万のエステル変性炭化水素樹脂（Ａ９）を得た。
【００６１】
製造例１０
製造例５において、２，２，４−トリメチル−１，３−ペンタンジオール２４部、１，１，１−トリメチロールプロパン３．７部を、２−エチル−１，３−ヘキサンジオール２８部、１，１，１−トリメチロールプロパン１．９部、ドデセニル無水コハク酸２．８部に変えた他は同様の操作にて、酸価が１６、白濁温度が７４℃（ＡＦ７）、融点が１５１℃、Ｍｗが５．２万のエステル変性炭化水素樹脂（Ａ１０）を得た。
【００６２】
製造例１１
製造例５において、２，２，４−トリメチル−１，３−ペンタンジオール２４部、１，１，１−トリメチロールプロパン３．７部を、１，４−ブタンジオール１８部に変えた他は同様の操作にて、酸価が１３、白濁温度が１５６℃（ＡＦ７）、融点が１６５℃、Ｍｗが５．６万のエステル変性炭化水素樹脂（Ａ１１）を得た。
【００６３】
エステル変性樹脂酸（Ｂ）の製造例
製造例１２
製造例１と同様の装置に、重合ロジン（ハリマ化成（株）製、２量体６０％含有）を４７０部、無水マレイン酸３０部を仕込み、窒素ガスを吹き込みながら昇温加熱し、１８０℃で１時間反応させ、無水マレイン酸変性重合ロジンを得た。
次いで、２，４−ジエチル−１，５−ペンタンジオールを１５８部を添加し、水を分離除去しながら、２４０℃で１５時間反応させ、酸価が２２、白濁温度が６７℃（ＡＦ７）、融点が１６１℃、Ｍｗが５．１万のエステル変性樹脂酸（Ｂ１）を得た。
【００６４】
製造例１３
製造例１と同様の装置に、重合ロジンを４６５部、無水マレイン酸３５部を仕込み、窒素ガスを吹き込みながら昇温加熱し、１８０℃で１時間反応させ、無水マレイン酸変性重合ロジンを得た。次いで、１，１，１−トリメチロールオクタンを１３９部を添加し、水を分離除去しながら、２４０℃で１５時間反応させ、酸価が２５、白濁温度が６５℃（ＡＦ７）、融点が１５２℃、Ｍｗが５．８万のエステル変性樹脂酸（Ｂ２）を得た。
【００６５】
製造例１４
製造例１と同様の装置に、重合ロジンを４７５部、無水マレイン酸２５部を仕込み、窒素ガスを吹き込みながら昇温加熱し、１８０℃で１時間反応させ、無水マレイン酸変性重合ロジンを得た。次いで、１，１，１−トリメチロールプロパンを８５部を添加し、水を分離除去しながら、２４０℃で１５時間反応させ、酸価が２０、白濁温度が８０℃（ＡＦ７）、融点が１６５℃、Ｍｗが６．５万のエステル変性樹脂酸（Ｂ３）を得た。
【００６６】
製造例１５
製造例１２において、２，４−ジエチル−１，５−ペンタンジオール１５８部を、１，９−ノナンジオール１５８部に変えた他は同様の操作にて、酸価が２１、白濁温度が７７℃（ＡＦ７）、融点が１６４℃、Ｍｗが５．９万のエステル変性樹脂酸（Ｂ４）を得た。
【００６７】
製造例１６
製造例１２において、２，４−ジエチル−１，５−ペンタンジオール１５８部を、１，１，１−トリメチロールオクタン４０部、２，２−ブチルエチル−１，３−プロパンジオール７９部、１，１，１−トリメチロールプロパン１８部に変えた他は同様の操作にて、酸価が２２、白濁温度が６２℃（ＡＦ７）、融点が１５１℃、Ｍｗが５．７万のエステル変性樹脂酸（Ｂ５）を得た。
【００６８】
製造例１７
製造例１２において、２，４−ジエチル−１，５−ペンタンジオール１５８部を、１，１，１−トリメチロールオクタン１２７部、２−エチル−１−ヘキサノール１３部に変えた他は同様の操作にて、酸価が２４、白濁温度が５６℃（ＡＦ７）、融点が１４０℃、Ｍｗが４．８万のエステル変性樹脂酸（Ｂ６）を得た。
【００６９】
製造例１８
製造例１２において、２，４−ジエチル−１，５−ペンタンジオール１５８部を、２，４−ジエチル−１，５−ペンタンジオール１６２部、ラウリン酸１２部に変えた他は同様の操作にて、酸価が２３、白濁温度が５８℃（ＡＦ７）、融点が１４６℃、Ｍｗが３．９万のエステル変性樹脂酸（Ｂ７）を得た。
【００７０】
製造例１９
製造例１２において、２，４−ジエチル−１，５−ペンタンジオール１５８部を、２，２−ブチルエチル−１，３−プロパンジオール１４９部、ペンタエリスリトール４．８部、リノール酸１１部に変えた他は同様の操作にて、酸価が２４、白濁温度が５９℃（ＡＦ７）、融点が１４５℃、Ｍｗが４．３万のエステル変性樹脂酸（Ｂ８）を得た。
【００７１】
製造例２０
製造例１２において、２，４−ジエチル−１，５−ペンタンジオール１５８部を、２，２，４−トリメチル−１，３−ペンタンジオール１４６部、１−トリデカノール１２部、セバチン酸１０部に変えた他は同様の操作にて、酸価が２３、白濁温度が６３℃（ＡＦ７）、融点が１５３℃、Ｍｗが４．５万のエステル変性樹脂酸（Ｂ９）を得た。
【００７２】
製造例２１
製造例１２において、２，４−ジエチル−１，５−ペンタンジオール１５８部を、２−エチル−１，３−ヘキサンジオール１０６部、１，１，１−トリメチロールプロパン２８部、ドデセニル無水コハク酸１４部に変えた他は同様の操作にて、酸価が２３、白濁温度が５４℃（ＡＦ７）、融点が１４５℃、Ｍｗが４．６万のエステル変性樹脂酸（Ｂ１０）を得た。
【００７３】
製造例２２
製造例１２において、２，４−ジエチル−１，５−ペンタンジオール１５８部を、１，４−ブタンジオール９３部に変えた他は同様の操作にて、酸価が２０、白濁温度が１２８℃（ＡＦ７）、融点が１６７℃、Ｍｗが６．５万のエステル変性樹脂酸（Ｂ１１）を得た。
【００７４】
ゲルワニスの製造例
製造例２３
攪拌機、冷却管、温度計付きフラスコに、製造例１で得られたエステル変性炭化水素樹脂（Ａ１）５０部、アマニ油１５部、日本石油（株）製アロマフリーソルベント５号（ＡＦ５）３４．５部、川研ファインケミカル（株）製ゲル化剤（ＡＬＣＨ）を０．５部を仕込み、窒素気流下で１９０℃で１時間加熱反応させ、ゲルワニス（Ｃ１）を得た。
【００７５】
製造例２４〜３９
表１〜３に示した比率にて製造例２〜１１で得られたエステル変性炭化水素樹脂（Ａ２〜１１）および製造例１２〜２２で得られたエステル変性樹脂酸（Ｂ１〜１１）を製造例２３と同様に反応させ、ゲルワニス（Ｃ２〜１７）を得た。
【００７６】
【表１】
2004115557.tif 000004
【００７７】
【表２】
2004115557.tif 000005
【００７８】
【表３】
2004115557.tif 000006
【００７９】
実施例１
東洋インキ製造（株）製藍リオノールブルーＦＧ７３３０を２０部、製造例２３で得られたゲルワニス（Ｃ１）２２．５部、製造例２４で得られたゲルワニス（Ｃ２）５２．５部、日本石油（株）製アロマフリーソルベント５号（ＡＦ５）４．１部、ナフテン酸マンガン０．９部を常法に従い３本ロールミルを用いて練肉し、タック９．４の枚葉印刷インキを作成した。
【００８０】
実施例２〜４、比較例１〜３
表４に示した配合比率にて、実施例１と同様に練肉を行い、タック９．４の枚葉印刷インキを作成した。
【００８１】
【表４】
2004115557.tif 000007
【００８２】
実施例５〜７、比較例４〜６
表５に示した配合比率にて、実施例１と同様に練肉を行い、タック９．４のＶＯＣフリー枚葉印刷インキを作成した。何れのインキも１１０℃１時間での加熱揮発分は１％以下であった。
【００８３】
【表５】
2004115557.tif 000008
【００８４】
実施例８
東洋インキ製造（株）製藍リオノールブルーＦＧ７３３０を２０部、製造例３４で得られたゲルワニス（Ｃ１２）２１部、製造例３５で得られたゲルワニス（Ｃ１３）４９部、日本石油（株）製アロマフリーソルベント４号（ＡＦ４）１０部を常法に従い３本ロールミルを用いて練肉し、タック６．８のオフ輪印刷インキを作成した。
【００８５】
実施例９〜１１、比較例７〜９
表６に示した配合比率にて、実施例８と同様に練肉を行い、タックが６．８のオフ輪印刷インキを作成した。
【００８６】
【表６】
2004115557.tif 000009
【００８７】
枚葉印刷試験評価
実施例１〜７および比較例１〜６のインキを、三菱ダイヤＩ−４枚葉印刷機（三菱重工（株）製）にて１０，０００枚／時で用紙をＳＫコート　４／６　９０ｋｇ（山陽国策（株）製）として各インキ２万枚の印刷試験を行い、印刷物のベタ着肉状態、光沢および地汚れの状態を比較した。湿し水はアクワマジックＮＳ（東洋インキ製造（株）製）１．５％の水道水を用いて行い、水巾の下限付近での印刷状態の比較を行うために、水巾の下限値よりも２％高い水ダイヤル値で印刷を行った。結果を表７に示した。
【００８８】
【表７】
2004115557.tif 000010
【００８９】
（注１）：（株）村上色彩技術研究所製光沢計グロスメーターモデルＧＭ−２６にて６０°光沢を測定した。
【００９０】
オフ輪印刷試験評価
実施例８〜１１および比較例７〜９のインキを、三菱ＢＴ２−８００ＮＥＯオフ輪印刷機（三菱重工（株）製）にて８００ｒｐｍで用紙をＮＰＩコート紙６６．５ｋｇ（日本製紙（株）製）として各インキ２万枚の印刷試験を行い、印刷物のベタ着肉状態、光沢および地汚れの状態を比較した。湿し水はアクワマジックＮＳ（東洋インキ製造（株）製）１．５％の水道水を用いて行い、水巾の下限付近での印刷状態の比較を行うために、水巾の下限値よりも２％高い水ダイヤル値で印刷を行った。結果を表８に示した。
【００９１】
【表８】
2004115557.tif 000011
【００９２】
（注１）：（株）村上色彩技術研究所製光沢計グロスメーターモデルＧＭ−２６にて６０°光沢を測定した。
【００９３】
【発明の効果】
本発明に係わる、エステル変性炭化水素樹脂およびエステル変性樹脂酸からなる樹脂組成物は、非芳香族系溶剤や植物油に対する溶解性に優れており、非芳香族系溶剤および植物油を用いて調整された印刷インキ、さらには揮発性溶剤を含有せず植物油成分からなる印刷インキとして優れた印刷適性を提供することができる。また、樹脂構成成分として、フェノール樹脂を使用しないため、該樹脂を製造するに当たって必要とされるホルムアルデヒド類を使用することがないため、労働衛生環境の保全、ホルムアルデヒド含有液の処理コストの低減等を図ることが可能となる。
【手続補正書】
【提出日】平成14年10月7日(2002.10.7)
【手続補正１】
【補正対象書類名】明細書
【補正対象項目名】請求項８
【補正方法】変更
【補正の内容】
【請求項８】
１１０℃１時間での加熱揮発分が１％以下である請求項６記載の印刷インキ。
【手続補正２】
【補正対象書類名】明細書
【補正対象項目名】請求項９
【補正方法】変更
【補正の内容】
【請求項９】
基材上に請求項６ないし８いずれか記載の印刷インキを印刷してなる印刷物。
【手続補正書】
【提出日】平成14年10月15日(2002.10.15)
【手続補正１】
【補正対象書類名】明細書
【補正対象項目名】請求項１
【補正方法】変更
【補正の内容】
【請求項１】
下記一般式（１）で示される５員環化合物を構成成分として含む炭化水素樹脂（ａ）を不飽和カルボン酸またはその無水物および長鎖脂肪族アルコールにより変性したエステル変性炭化水素樹脂（Ａ）を全樹脂に対して１０〜７０重量％、および樹脂酸（ｂ）を不飽和カルボン酸またはその無水物および長鎖脂肪族アルコールにより変性したエステル変性樹脂酸（Ｂ）を全樹脂に対して３０〜９０重量％を含むことを特徴とする印刷インキバインダー用樹脂組成物。
一般式（１）
【化１】
2004115557.tif 000014
（式中、Ｈは水素原子、Ｒは炭素数１〜３のアルキル基を表し、ｍおよびｎは０〜６の整数で、ｍ＋ｎ＝６である。）
【手続補正２】
【補正対象書類名】明細書
【補正対象項目名】００１１
【補正方法】変更
【補正の内容】
【００１１】
すなわち、本発明は、下記一般式（１）で示される５員環化合物を構成成分として含む炭化水素樹脂（ａ）を不飽和カルボン酸またはその無水物および長鎖脂肪族アルコールにより変性したエステル変性炭化水素樹脂（Ａ）を全樹脂に対して１０〜７０重量％、および樹脂酸（ｂ）を不飽和カルボン酸またはその無水物および長鎖脂肪族アルコールにより変性したエステル変性樹脂酸（Ｂ）を全樹脂に対して３０〜９０重量％を含むことを特徴とする印刷インキバインダー用樹脂組成物である。
一般式（１）
【化２】
2004115557.tif 000015
（式中、Ｈは水素原子、Ｒは炭素数１〜３のアルキル基を表し、ｍおよびｎは０〜６の整数で、ｍ＋ｎ＝６である。）